(57)【要約】【課題】本発明が解決しようとする課題は、商業印刷代替の水性インクジェット用黄色顔料として、優れた色特性を示しつつ、インクジェット適性に優れる顔料であり、優れた貯蔵安定性を有する水性インクジェット用顔料組成物を提供することにある。【解決手段】Ｃ．Ｉ．ピグメントイエロー１４と、Ｉ．ピグメントイエロー１３と、一般式（Ｉ）で表される化合物と、ノニオン系界面活性剤とを、含有することを特徴とする水性インクジェット用顔料組成物により、本発明を完成するに至った。  Ｍ３−Ａｌ（Ｉ）  【選択図】なし【特許請求の範囲】
【請求項１】
（１）Ｃ．Ｉ．ピグメントイエロー１４と、
（２）Ｃ．Ｉ．ピグメントイエロー１３と、
（３）一般式（Ｉ）で表される化合物と、
（４）ノニオン系界面活性剤とを、
含有することを特徴とする水性インクジェット用顔料組成物。
Ｍ３−Ａｌ
（Ｉ）  
［式（Ｉ）中、Ｍはそれぞれ独立に水酸基または下記式（Ｉ−１）を示し、Ｍのうち少なくとも１つは下記式（Ｉ−１）である。］
【化１】
2020100685.tif 000010
［式（Ｉ−１）中の＊はＡｌとの結合部位を示す。］
【請求項２】
前記ノニオン系界面活性剤がポリオキシエチレンアルキルエーテルである、請求項１に記載の水性インクジェット用顔料組成物。
【発明の詳細な説明】
【技術分野】
【０００１】
本発明は、水性インクジェット用顔料組成物に関する。
【背景技術】
【０００２】
インクジェットプリントは多様な用途に用いられるが、その１つとしてプロダクション用途などの屋外での使用が挙げられる。一方、屋内での使用においても、高精細かつ長期保存可能な（退色しない）写真印刷などの用途がある。そのため、インクジェット用の顔料には、基本的な要求特性として耐光性や耐候性といった各種耐久性が要求されてきた。しかし近年、使用用途ごとに要求品質を個別に設定し、用途によって顔料を使い分ける動向がある。
【０００３】
加えて、近年、商業印刷の業界を中心に、一部の用途において従来の印刷方法（平版印刷やグラビア印刷など）から水性インクジェットを使用したプリントオンデマンド方式の印刷へと切り替える動向があり、この動きは今後徐々に加速し、高い成長率が期待できる市場となることが見込まれる。
【０００４】
このような状況下、商業印刷代替の水性インクジェット用顔料には、耐久性を備える従来のインクジェット用の高価な顔料よりも、商業印刷で使用されているような鮮明かつ安価な顔料が求められると予想される。商業印刷分野で使用される黄色顔料の代表であるジスアゾ顔料は、高い鮮明性と着色力を有することから、色特性の観点では商業印刷代替の水性インクジェット用黄色顔料としての使用が期待できる顔料である。ジスアゾ顔料の一種であるＣ．Ｉ．ピグメントイエロー１４は水性グラビアや水性フレキソなどの水性インキに実績のある顔料構造であるが、耐光性は十分とは言えない。これはＣ．Ｉ．ピグメントイエロー１４をはじめとするジスアゾ顔料の特徴であり、各種耐性を要求する水性インクジェット用途にジスアゾ顔料を検討した例は少なく、長期保存安定性や印字時のノズル詰まりなど、いわゆるインクジェット適性を有するインクジェット用ジスアゾ顔料の開発例はない。
【０００５】
上記のような理由から、商業印刷代替の水性インクジェット用黄色顔料として、優れた色特性を示しつつ、インクジェット適性に優れる顔料の開発が望まれている。
【０００６】
このような中、特許文献１には、オフセット黄インキ製造が可能なだけの透明性、濃度を有し、流動性も良好なインキを得るためのジスアゾ顔料として、テトラゾとしてジクロロベンジジンの塩、カップラーとして四種を用いてカップリングして得られるジスアゾ顔料が開示されている。より具体的には、ここで用いるカップラーは、アセトアセトオルソトルイジド（ＡＡＯＴ：Ｃ．Ｉ．ピグメントイエロー１４のカップラー）、アセトアセトメタキシリジド（ＡＡＭＸ：Ｃ．Ｉ．ピグメントイエロー１３のカップラー）、酸性基含有アセトアセトアニリド類（金属塩を含む）、塩基性基含有アセトアセトアニリド類であることを規定し、さらに各成分を特定の使用量で用いる方法（特許文献１）が提案されている。
【０００７】
しかしながら、これらの方法で得られた顔料であっても、より高い各種特性を求められるインクジェット用として実用上十分なものは見出されていなかった。なかでも、上記したインクジェット適性を満たすために、特に貯蔵安定性の改良が求められていた。
【先行技術文献】
【特許文献】
【０００８】
【特許文献１】特開２０００−１６９７４２号公報
【発明の開示】
【発明が解決しようとする課題】
【０００９】
前述のような実情を鑑み、本発明が解決しようとする課題は、優れた貯蔵安定性を有する水性インクジェット用顔料組成物を提供することにある。
【課題を解決するための手段】
【００１０】
本発明者らは、上記課題を解決するために鋭意検討した結果、Ｃ．Ｉ．ピグメントイエロー１４に対し、後述する３成分を併用することで前記課題を解決できることを見出し、本発明を完成するに至った。
【００１１】
即ち本発明は、
『項１．（１）Ｃ．Ｉ．ピグメントイエロー１４と、
（２）Ｃ．Ｉ．ピグメントイエロー１３と、
（３）一般式（Ｉ）で表される化合物と、
（４）ノニオン系界面活性剤とを、
含有することを特徴とする水性インクジェット用顔料組成物。
【００１２】
Ｍ３−Ａｌ
（Ｉ）  
［式（Ｉ）中、Ｍはそれぞれ独立に水酸基または下記式（Ｉ−１）を示し、Ｍのうち少なくとも１つは下記式（Ｉ−１）である。］
【００１３】
【化１】
2020100685.tif 000002
【００１４】
［式（Ｉ−１）中、＊はＡｌとの結合部位を示す。］
項２．前記ノニオン系界面活性剤がポリオキシエチレンアルキルエーテルである、項１に記載の水性インクジェット用顔料組成物。』に関する。
【発明の効果】
【００１５】
本発明によれば、優れた貯蔵安定性を有する水性インクジェット用顔料組成物が得られるという格別顕著な効果を奏するものである。
【発明を実施するための形態】
【００１６】
以下、本発明を詳細に説明する。
【００１７】
本発明は、（１）Ｃ．Ｉ．ピグメントイエロー１４と、（２）Ｃ．Ｉ．ピグメントイエロー１３と、（３）下記一般式（Ｉ）で表される化合物と、（４）ノニオン系界面活性剤とを含有することを特徴とする水性インクジェット用顔料組成物である。
【００１８】
Ｍ３−Ａｌ    
（Ｉ）
［式（Ｉ）中、Ｍはそれぞれ独立に水酸基または下記式（Ｉ−１）を示し、Ｍのうち少なくとも１つは下記式（Ｉ−１）である。］
【００１９】
【化２】
2020100685.tif 000003
【００２０】
［式（Ｉ−１）中、＊はＡｌとの結合部位を示す。］
【００２１】
＜Ｃ．Ｉ．ピグメントイエロー１４の説明＞
本発明に用いるＣ．Ｉ．ピグメントイエロー１４は、下記化学構造式（ＩＩ）で表される有機顔料を意味する。このようなＣ．Ｉ．ピグメントイエロー１４は、市販品を用いても良いし、公知慣用の方法で製造して用いても良い。もちろん製造後に適宜公知の処理を加えて用いても良い。
【００２２】
【化３】
2020100685.tif 000004
（ＩＩ）
【００２３】
＜Ｃ．Ｉ．ピグメントイエロー１３の説明＞
本発明に用いるＣ．Ｉ．ピグメントイエロー１３は、下記化学構造式（ＩＩＩ）で表される有機顔料を意味する。このようなＣ．Ｉ．ピグメントイエロー１３は、市販品を用いても良いし、公知慣用の方法で製造して用いても良い。もちろん製造後に適宜公知の処理を加えて用いても良い。また、本発明のように、他成分を含む混合物として生成させても良い。
【００２４】
【化４】
2020100685.tif 000005
（ＩＩＩ）
【００２５】
＜化合物の説明＞
本発明に用いる化合物は、下記一般式（Ｉ）で表される化合物を意味する。このような化合物は、公知慣用の方法で２つのカップラー成分、すなわちアセト酢酸−ｍ−キシリダイド、およびアセト酢酸ベンゼンスルホン酸の塩を用いて、テトラゾ成分と反応させた後、塩化アルミニウムのようなアルミニウムの塩を添加することにより用いることができる。もちろん製造後に適宜公知の処理を加えて用いても良い。
【００２６】
Ｍ３−Ａｌ  
（Ｉ）
［式（Ｉ）中、Ｍはそれぞれ独立に水酸基または下記式（Ｉ−１）を示し、Ｍのうち少なくとも１つは下記一般式（Ｉ−１）である。
【００２７】
【化５】
2020100685.tif 000006
［式（Ｉ−１）中、＊はＡｌとの結合部位を示す。］
【００２８】
テトラゾ成分としては、ジクロロベンジジンまたはジクロロベンジジンの塩酸塩が挙げられる。これらは一定量の水分を含んでいても構わない。
【００２９】
一般式（Ｉ）で表される化合物は、テトラゾ成分と反応させた直後は、下記一般式（Ｉ−２）で表される構造を有しており、塩化アルミニウムのようなアルミニウムの塩と反応することによって、一般式（Ｉ）で表される化合物に変わる。式（Ｉ−２）中のＸは、水素原子、ナトリウム原子、カリウム原子を示す。
【００３０】
【化６】
2020100685.tif 000007
【００３１】
アルミニウムの塩としては、塩化アルミニウムのほか、硫酸アルミニウムや酸化アルミニウムも使用できる。これらは固体でも水溶液でも使用できる。
【００３２】
＜ノニオン系界面活性剤の説明＞
本発明に用いるノニオン性界面活性剤は、特に制限なく用いることができる。たとえば、ポリオキシエチレンアルキルエーテル、ポリオキシエチレンアルキルフェニルエーテル、ポリオキシエチレン脂肪酸エステル、ソルビタン脂肪酸エステル、ポリオキシエチレンソルビタン脂肪酸エステル、ポリオキシエチレンソルビトール脂肪酸エステル、グリセリン脂肪酸エステル、ポリオキシエチレングリセリン脂肪酸エステル、ポリグリセリン脂肪酸エステル、ショ糖脂肪酸エステル、ポリオキシエチレンアルキルアミン、ポリオキシエチレン脂肪酸アミド、脂肪酸アルキロールアミド、アルキルアルカノールアミド、アセチレングリコール、アセチレングリコールのオキシエチレン付加物、などが挙げられる。なかでも、ポリオキシエチレンアルキルエーテル系界面活性剤が好ましい。本発明に用いるノニオン系界面活性剤は単独で用いても良いし、たとえば上記したようなものの中から必要に応じて併用することもできる。
【００３３】
＜各成分の配合量の説明＞
本発明の顔料組成物は、質量基準でピグメントイエロー１４  １００部に対してピグメントイエロー１３を１〜２０部、一般式（Ｉ）で表される化合物を１〜１０部、ノニオン系界面活性剤を１〜１０部を含有することが好ましく、なかでも、色特性への影響を抑えつつ、インクジェットインキの貯蔵安定性に対する効果が顕著なことから、ピグメントイエロー１４  １００部に対してピグメントイエロー１３を１〜１０部、一般式（Ｉ）で表される化合物を１〜５部、ノニオン系界面活性剤を１〜７部を含有することがより好ましい。また、ピグメントイエロー１４  １００部に対して、ピグメントイエロー１３と一般式（Ｉ）で表される化合物の合計量が２〜３０部であってもよく、２〜１５部があることがより好ましい。
【００３４】
顔料組成物の製造時に、Ｃ．Ｉ．ピグメントイエロー１４に一般式（Ｉ）で表される化合物を用いると、顔料の基本骨格がピグメントイエロー１４と異なり、かつ極性基を有する一般式（Ｉ）で表される化合物が、主成分であるＣ．Ｉ．ピグメントイエロー１４の顔料粒子の成長を抑制し、Ｃ．Ｉ．ピグメントイエロー１４を主成分とする微細かつ分散安定性が一定程度良好な顔料組成物が得られる。しかしながら、一般式（Ｉ）で表される化合物自体の結晶性が小さいため、一般式（Ｉ）で表される化合物のみを用いた場合は付与できる貯蔵安定性改善効果に限界があった。そこで、本発明者らは、さらなる処理を加えることを検討した結果、無数の処理方法が考えられる中で、ノニオン系界面活性剤を採用することでさらなる貯蔵安定性を達成できることを見出した。
【００３５】
本発明の顔料組成物の調製方法としては、例えば、以下のような方法が挙げられる。
【００３６】
Ｃ．Ｉ．ピグメントイエロー１４のスラリーと、Ｃ．Ｉ．ピグメントイエロー１３と一般式（Ｉ−２）で表される化合物を同時に製造して得られるスラリーとを混合して、顔料混合物のスラリーを得る。ここに、ノニオン系界面活性剤とアルミニウム塩を添加し、加熱しながらさらに混合する。得られたスラリーをろ過、洗浄、乾燥することにより、本発明の顔料組成物を得ることができる。
【００３７】
上記顔料混合物のスラリーを得る方法としては、Ｃ．Ｉ．ピグメントイエロー１４、Ｃ．Ｉ．ピグメントイエロー１３、および一般式（Ｉ−２）で表される化合物のスラリーをそれぞれ個別に製造した後、それぞれのスラリーを混合する方法や、カップラー成分であるアセト酢酸−ｏ−トルイダイド、アセト酢酸−ｏ−キシリダイド、アセト酢酸ベンゼンスルホン酸の塩をあらかじめ混合した液とテトラゾ成分とを反応させて、Ｃ．Ｉ．ピグメントイエロー１４、Ｃ．Ｉ．ピグメントイエロー１３、および一般式（Ｉ−２）で表される化合物を同時に製造する方法も挙げられる。
【００３８】
このとき、一般式（I−２）から一般式（Ｉ）を得るために添加するアルミニウム塩は、カップラー成分とテトラゾ成分を反応させる際に一緒に添加してもよいし、カップラー成分とテトラゾ成分を反応させた後に添加してもよい。反応させた後に添加する場合には、反応直後からろ過するまでのどの段階でも添加できるが、化合物（Ｉ）を均一に生成させる観点から、合成直後から加熱前にアルミニウム塩を添加することが好ましい。
【００３９】
ノニオン系界面活性剤は、前記顔料混合物のスラリーに添加するだけでなく、各種スラリーに対し個別に添加してもよい。中でも、上記ピグメントイエロー１３のスラリー、ピグメントイエロー１４のスラリー、一般式（Ｉ）または一般式（Ｉ−２）で表される化合物のスラリーのいずれかまたはそれぞれに個別に添加するか、上記スラリーを混合した混合スラリーに添加するのが好ましい。
【００４０】
なお、上記の調製方法において、一般式（Ｉ−２）の化合物に代えて、一般式（Ｉ）の化合物を用い、ノニオン系界面活性剤と塩化アルミニウムを添加するのに代えて、ノニオン系界面活性剤を添加しても、同様に本発明の顔料組成物を得ることができるのはいうまでもない。  
【００４１】
さらに別の方法として、Ｃ．Ｉ．ピグメントイエロー１４、Ｃ．Ｉ．ピグメントイエロー１３、および一般式（Ｉ）で表される化合物のいずれかまたは複数の乾燥粉体を、他の必須成分からなる顔料スラリーに混合して、本発明の顔料組成物のスラリーとすることができる。また、Ｃ．Ｉ．ピグメントイエロー１４、Ｃ．Ｉ．ピグメントイエロー１３、および一般式（Ｉ）で表される化合物全ての乾燥粉体を混合した後、適切な方法にて水と混合し、再度スラリー化することもできる。
【００４２】
上記方法で用いるＣ．Ｉ．ピグメントイエロー１３のスラリー、Ｃ．Ｉ．ピグメント１４のスラリーは、それぞれ公知慣用の方法で製造したものを用いてもよいし、購入した粉体顔料と水を混合してスラリーにしてもよい。
【００４３】
上記方法で顔料の乾燥粉体を水またはスラリーと混合する場合、ノニオン系界面活性剤は、混合した後のスラリーに添加してもよいし、顔料粉体と水を混合するための湿潤剤として使用することもできる。
【００４４】
さらに、本発明の顔料組成物を得る別の方法として、それぞれの粉体顔料を乾式混合してもよい。このとき、混合する粉体顔料を得る方法としては、製造したスラリーを乾燥してもよいし、購入した粉体顔料を用いてもよい。
【００４５】
粉体顔料を混合して本発明の顔料組成物とする場合、ノニオン系界面活性剤は、予め顔料スラリーに添加しておくのが好ましいが、粉体に対してノニオン系界面活性剤を均一に混合可能であれば、各成分の粉体または、混合した後の粉体に直接添加しても構わない。
【００４６】
上記のような製造方法のうち、本発明の必須成分以外の副生成物の生成を抑制し、かつ顔料の結晶成長を最適に調整する観点から、Ｃ．Ｉ．ピグメントイエロー１４のスラリーと、Ｃ．Ｉ．ピグメントイエロー１３と一般式（Ｉ−２）で表される化合物を同時に製造して得られるスラリーを、混合する方法が好ましい。
【００４７】
中でも最も好ましい製造方法は、Ｃ．Ｉ．ピグメントイエロー１４のスラリーと、Ｃ．Ｉ．ピグメントイエロー１３と一般式（Ｉ−２）で表される化合物を同時に製造して得られるスラリーを混合した後に、ノニオン系界面活性剤とアルミニウム塩を添加する方法である。
【００４８】
本発明の顔料組成物は、水性インクジェット用インキとして好適に使用できる。
【００４９】
本発明の顔料組成物を用いる水性インクジェットインキは、貯蔵安定性に優れるという特徴を有する。
【００５０】
貯蔵安定性は、後述の促進貯蔵安定性試験および色相変化評価により色差ΔＥ＊ａｂを求めることで評価することができ、色差が５．０以下であるときに貯蔵安定性に優れる、色差が２．５以下であるときに貯蔵安定性に特に優れる、と判断できる。
【００５１】
本発明の顔料組成物を水性インクジェット用インキとして用いる場合、上記のようにして調製された本発明の顔料組成物を使用し、アクリル酸系重合体、溶剤などを添加して水性分散体としたり、さらにｐＨを調整することによりマイクロカプセル化（ＭＣ化）したりして用いることができる。
【００５２】
顔料の水性分散体は、ジスアゾ黄色顔料を、アニオン性基含有有機高分子化合物等を用いて分散することにより製造することができる。また、顔料のマイクロカプセル（ＭＣ）水性分散体は、顔料の水性分散体のアニオン性基含有有機高分子化合物のアニオン性が中和される様にして顔料を被覆した複合粒子とし、既に公知の各種分散装置を用いて、水性媒体中に分散することにより製造することができる。
【００５３】
顔料の水性分散体の調製に用いることのできるアニオン性基含有有機高分子化合物は、アニオン性基を有していれば特に限定されるものではなく、例えばカルボキシル基、スルホン基、ホスホ基、チオカルボキシル基等を含有するアニオン性基含有モノマーとこれらアニオン性基含有モノマーと共重合し得るその他のモノマーを共重合させて得られるアニオン性基含有有機高分子化合物が挙げられるが、原料モノマーの入手のしやすさ、価格等を考慮すると、カルボキシル基またはスルホン基を含有するアニオン性基含有有機高分子化合物が好ましく、電気的中性状態とアニオン状態の共存範囲を広く制御できる点でカルボキシル基を含有するアニオン性基含有有機高分子化合物が特に好ましい。
【００５４】
このアニオン性基含有有機高分子化合物としては、例えば、架橋部分を有していてもよいアニオン性基含有有機高分子化合物がある。
【００５５】
架橋部分を有していてもよいアニオン性基含有有機高分子化合物としては、代表的には、架橋部分を有するアニオン性基を有するアクリル酸エステル系重合体、架橋部分を有さないアニオン性基を有するアクリル酸エステル系重合体、架橋部分を有するアニオン性基を有するメタアクリル酸エステル系重合体、架橋部分を有さないアニオン性基を有するメタアクリル酸エステル系重合体等が挙げられる。
【００５６】
本発明においては、アクリル酸エステルとメタクリル酸エステルとの両方を包含して（メタ）アクリル酸エステルと呼ぶものとする。また（メタ）アクリル酸エステル系重合体とは、（メタ）アクリル酸エステルを主成分として重合した重合体を意味する。
【００５７】
本発明において、最適なアニオン性基含有有機高分子化合物は、アニオン性基がカルボキシル基及びカルボキシラート基の両方を含有するアニオン性基含有有機高分子化合物である。
【００５８】
最適なアニオン性基含有有機高分子化合物を調製する際に用いることの出来る、カルボキシル基を含有するモノマーとしては、例えば、アクリル酸、メタクリル酸、マレイン酸、フマル酸、クロトン酸、イタコン酸、４−ビニル安息香酸等の不飽和カルボン酸類；コハク酸ビニル、マレイン酸アリル、テレフタル酸ビニル、トリメリット酸アリル等の多塩基酸不飽和エステル類が挙げられる。またスルホン酸基を含有するモノマーの例としてはアクリル酸２−スルホエチル、メタクリル酸４−スルホフェニル等の不飽和カルボン酸スルホ置換アルキルまたはアリールエステル類；スルホコハク酸ビニル等のスルホカルボン酸不飽和エステル類；スチレン−４−スルホン酸等のスルホスチレン類を挙げることができる。
【００５９】
最適なアニオン性基含有有機高分子化合物を調製する際に用いることの出来る、前記アニオン性基含有モノマーと共重合し得るその他のモノマーとしては、例えば、アクリル酸メチル、アクリル酸エチル、アクリル酸ｎ−プロピル、アクリル酸イソプロピル、アクリル酸ｎ−ブチル、アクリル酸イソブチル、アクリル酸ｔ−ブチル、アクリル酸２−エチルヘキシル、アクリル酸ｎ−オクチル、アクリル酸ドデシル、アクリル酸オクタデシル、アクリル酸シクロヘキシル、アクリル酸イソボルニル、アクリル酸ベンジル、アクリル酸２，３−エポキシプロピル、アクリル酸２，３−エポキシブチル、アクリル酸２，３−エポキシシクロヘキシル、アクリル酸ビニル、メタクリル酸メチル、メタクリル酸エチル、メタクリル酸ｎ−プロピル、メタクリル酸イソプロピル、メタクリル酸ｎ−ブチル、メタクリル酸イソブチル、メタクリル酸ｔ−ブチル、メタクリル酸２−エチルヘキシル、メタクリル酸ｎ−オクチル、メタクリル酸ドデシル、メタクリル酸オクタデシル、メタクリル酸シクロヘキシル、メタクリル酸イソボルニル、メタクリル酸ベンジル、メタクリル酸２，３−エポキシプロピル、メタクリル酸２，３−エポキシブチル、メタクリル酸２，３−エポキシシクロヘキシル、メタクリル酸ビニル、マレイン酸ジメチル、マレイン酸ジエチル、フマル酸ジメチル、フマル酸ジエチル、イタコン酸エチル、イタコン酸ベンジル、アクリル酸２−ヒドロキシエチル、アクリル酸２−ヒドロキシプロピル、メタクリル酸２−ヒドロキシエチル、メタクリル酸２−ヒドロキシプロピル、アクリル酸２−アミノエチル、アクリル酸２−アミノプロピル、アクリル酸３−アミノプロピル、アクリル酸２−（メチルアミノ）エチル、アクリル酸２−（メチルアミノ）プロピル、アクリル酸２−（エチルアミノ）エチル、アクリル酸２−（エチルアミノ）プロピル、アクリル酸２−（ジメチルアミノ）エチル、アクリル酸３−（ジメチルアミノ）プロピル、等の不飽和脂肪酸エステル類；アクリルアミド、Ｎ−メチルアクリルアミド、Ｎ−エチルアクリルアミド、Ｎ−プロピルアクリルアミド、Ｎ−ジメチルアクリルアミド、Ｎ−ジエチルアクリルアミド、Ｎ−ジプロピルアクリルアミド、Ｎ−（２−アミノエチル）アクリルアミド、Ｎ−（２−アミノプロピル）アクリルアミド、Ｎ−（３−アミノプロピル）アクリルアミド、Ｎ−［２−（メチルアミノ）エチル］アクリルアミド、Ｎ−［２−（メチルアミノ）プロピル］アクリルアミド、Ｎ−［３−（メチルアミノ）プロピル］アクリルアミド、Ｎ−［２−（ジメチルアミノ）エチル］アクリルアミド、Ｎ−［２−（ジメチルアミノ）プロピル］アクリルアミド、Ｎ−［３−（ジメチルアミノ）プロピル］アクリルアミド、メタクリルアミド、Ｎ−メチルメタクリルアミド、Ｎ−エチルメタクリルアミド、Ｎ−プロピルメタクリルアミド、Ｎ−ジメチルメタクリルアミド、Ｎ−ジエチルメタクリルアミド、Ｎ−ジプロピルメタクリルアミド、Ｎ−（２−アミノエチル）メタクリルアミド、Ｎ−（２−アミノプロピル）メタクリルアミド、Ｎ−（３−アミノプロピル）メタクリルアミド、Ｎ−［２−（メチルアミノ）エチル］メタクリルアミド、Ｎ−［２−（メチルアミノ）プロピル］メタクリルアミド、Ｎ−［３−（メチルアミノ）プロピル］メタクリルアミド、Ｎ−［２−（ジメチルアミノ）エチル］メタクリルアミド、Ｎ−［２−（ジメチルアミノ）プロピル］メタクリルアミド、Ｎ−［３−（ジメチルアミノ）プロピル］メタクリルアミド、マレアミド、Ｎ，Ｎ−ジメチルマレアミド、フマラミド、Ｎ，Ｎ−ジメチルフマラミド、等の不飽和脂肪酸アミド類；アクリロニトリル、メタクリロニトリル、等の不飽和ニトリル類；酢酸ビニル、プロピオン酸ビニル、ブタン酸ビニル、ヘキサン酸ビニル、２−エチルヘキサン酸ビニル、オクタデカン酸ビニル、安息香酸ビニル、酢酸アリル、プロピオン酸アリル、ヘキサン酸アリル、デカン酸アリル、等のカルボン酸不飽和エステル類；エチルビニルエーテル、ブチルビニルエーテル、等の不飽和エーテル類；スチレン、α−メチルスチレン、ｏ−メチルスチレン、ｍ−メチルスチレン、ｐ−メチルスチレン、ｐ−ｔ−ブチルスチレン、４−メトキシスチレン、４−クロロスチレン、等スチレン類；エチレン、プロピレン、１−ブテン、１−オクテン、ビニルシクロヘキサン、４−ビニルシクロヘキセン、等の不飽和炭化水素類；塩化ビニル、塩化ビニリデン、テトラフルオロエチレン、３−クロロプロピレン、等の不飽和ハロゲン化炭化水素類；４−ビニルピリジン、Ｎ−ビニルカルバゾール、Ｎ−ビニルピロリドン、等のビニル置換複素環化合物類；上記例示モノマー中のカルボキシル基、水酸基、アミノ基等活性水素を有する置換基を含有するモノマーとエチレンオキシド、プロピレンオキシド、シキロヘキセンオキシド等、エポキシド類との反応生成物；上記例示モノマー中の水酸基、アミノ基等を有する置換基を含有するモノマーと酢酸、プロピオン酸、ブタン酸、ヘキサン酸、デカン酸、ドデカン酸等カルボン酸類との反応生成物等を挙げることができる。
【００６０】
かかるアニオン性基含有有機高分子化合物は、塊状重合、溶液重合、懸濁重合、乳化重合等の従来より公知の種々の反応方法によって合成することができる。
【００６１】
顔料の水性分散体中におけるアニオン性基含有有機高分子化合物は、アニオン性基の少なくとも一部が塩基性物質によってイオン化された形態をとっていることが分散性、分散安定性の発現のうえで好ましい。アニオン性基のうちイオン化された基の最適割合は、用いるアニオン性基含有有機高分子化合物の組成、分子量、酸価等により変化するため一意的に限定されるものではないが、所望の分散性、分散安定性が発現される範囲であればよく、通常３０〜１００％、特に７０〜１００％の範囲に設定されることが好ましい。このイオン化された基の割合はアニオン性基と塩基性物質のモル比を意味しているのではなく、解離平衡を考慮に入れたものである。例えばアニオン性基がカルボキシル基の場合、化学量論的に等量の強塩基性物質を用いても解離平衡によりイオン化された基の割合は１００％未満であって、中和されたアニオン性基含有有機高分子化合物のアニオン性基は、カルボキシラート基及びカルボキシル基の混在状態である。
【００６２】
このように、アニオン性基含有有機高分子化合物の、アニオン性基の少なくとも一部を中和してイオン化するために用いる塩基性物質としては、公知慣用のものが挙げられるが、例えばアンモニア、第一級、第二級もしくは第三級の有機アミン（塩基性含窒素複素環化合物を含む）、水酸化アルカリ金属からなる群から選ばれる化合物が好適には挙げられる。これらの例示した好適な塩基性物質でアニオン性基の少なくとも一部をイオン化することにより、カルボキシラート基の対イオンは、アンモニウムイオン（塩基性含窒素複素環化合物のプロトン化カチオンを含む）、アルカリ金属イオンからなる群から選ばれるカチオンとなる。
【００６３】
顔料の水性分散体における前記顔料組成物とアニオン性基含有有機高分子化合物の比率は、質量換算で顔料組成物１００部に対してアニオン性基含有有機高分子化合物（不揮発分換算）１０〜２００部が好ましい。アニオン性基含有有機高分子化合物の比率が低すぎる場合には水性インクジェット用インキとして用いた場合の耐摩擦性が低下し、逆に高すぎる場合には水性インクジェット用インキを調製した場合に粘度が高くなる傾向が認められる。
【００６４】
顔料の水性分散体は、少なくとも顔料組成物、アニオン性基含有有機高分子化合物、塩基性物質および水からなる混合物を分散する工程によって製造することができる。
【００６５】
顔料の水性分散体の製造プロセスに組み込み得る前記工程以外の工程の例としては、予備分散工程、溶解工程、希釈工程、遠心分離工程、ｐＨ調整工程、充填工程等が挙げられる。
【００６６】
予備分散工程の例には、溶液状態または溶融状態のアニオン性含有有機高分子化合物と黄色顔料組成物を混合、分散し、スラリー状、ペースト状もしくはマスターバッチまたはチップと呼ばれる固体状態にする工程等がある。溶解工程の例には、固体状のアニオン性基含有有機高分子化合物を有機溶剤、好ましくは水溶性有機溶剤中、または塩基性物質を含む水性媒体中に溶解させる工程、もしくはアニオン性基含有有機高分子化合物の水溶性有機溶剤溶液を塩基性物質を含む水性媒体中に溶解させる工程等がある。
【００６７】
本発明では、顔料組成物、アニオン性基含有有機高分子化合物、塩基性物質および水からなる混合物を分散する工程を必須として含ませる。この混合物には水溶性有機溶剤を含めるのが好ましい。より具体的には、少なくとも顔料組成物、アニオン性基含有有機高分子化合物、塩基性物質、水溶性有機溶剤および水からなる混合物を分散する工程を含ませることが好ましい。
【００６８】
顔料のマイクロカプセル（ＭＣ）水性分散体は、顔料組成物を構成する顔料粒子を中和されたアニオン性基含有有機高分子化合物で被覆し複合粒子となし水性媒体に分散する工程を含むプロセスにより製造することができる。顔料組成物を構成する顔料粒子を中和されたアニオン性基含有有機高分子化合物で被覆し複合粒子となし水性媒体に分散するには、例えば、後に詳記する蒸留工程、酸析工程、濾過工程、再分散工程をこの順に行えば良い。
【００６９】
蒸留工程の例には、分散工程において有機溶剤を使用した場合にこれを除去する工程、所望の固形分濃度にするため余剰の水を除去する工程等がある。遠心分離工程の例には、水性顔料記録液としての使用適性に悪影響を及ぼす分散体中の粗大粒子を除去する工程等がある。
【００７０】
アニオン性基含有有機高分子化合物で顔料組成物を構成する顔料粒子を被覆させるには、塩基性物質によりアルカリ性となすことで水性媒体中に溶解又は分散させたアニオン性基含有有機高分子化合物を、それを含む溶液を酸性化することにより析出させることが好ましい。この工程を酸析工程という。
【００７１】
酸析工程の例には、分散工程で得られた顔料の水性分散体に塩酸、硫酸、酢酸等の酸性物質を加えて酸性化し、アニオン性基含有有機高分子化合物を顔料組成物の顔料粒子表面に析出させる工程等がある。この工程により顔料粒子とアニオン性基含有有機高分子化合物との相互作用を高めることができる。
【００７２】
濾過工程の例には、遠心分離工程と同様に分散体中の粗大粒子をカートリッジフィルターやメンブランフィルターにより除去する工程、前述した酸析工程後に固形分をフィルタープレス、ヌッチェ式濾過装置、加圧濾過装置等により濾過する工程等がある。
【００７３】
再分散工程の例には、酸析工程、濾過工程によって得られた固形分に塩基性物質および必要により水や添加物を加えて再び分散体とする工程がある。それによりアニオン性基含有有機高分子化合物中のイオン化したアニオン性基の対イオンを分散工程で用いたものから変更することができる。
【００７４】
分散工程においては水溶性有機溶剤を併用することができ、それにより分散工程における液粘度を低下させることができる場合がある。水溶性有機溶剤としては、例えば、アセトン、メチルエチルケトン、メチルブチルケトン、メチルイソブチルケトン、等のケトン類；メタノール、エタノール、２−プロパノール、２−メチル−１−プロパノール、１−ブタノール、２−メトキシエタノール、等のアルコール類；テトラヒドロフラン、１，４−ジオキサン、１，２−ジメトキシエタン、等のエーテル類；ジメチルホルムアミド、Ｎ−メチルピロリドン、等のアミド類が挙げられる。これらの水溶性有機溶剤はアニオン性基含有有機高分子化合物溶液として用いられても良く、別途独立に分散混合物中に加えられても良い
【００７５】
分散工程において用いることのできる分散装置として、既に公知の種々の方式による装置が使用でき、特に限定されるものではないが、例えば、スチール、ステンレス、ジルコニア、アルミナ、窒化ケイ素、ガラス等でできた直径０．１〜１０ｍｍ程度の球状分散媒体の運動エネルギーを利用する方式、機械的攪拌による剪断力を利用する方式、高速で供給された被分散物流束の圧力変化、流路変化あるいは衝突に伴って発生する力を利用する方式、等の分散方式を採ることができる。
【００７６】
こうして得られた顔料のマイクロカプセル（ＭＣ）水性分散体は、前記顔料組成物に含まれる各顔料粒子がアニオン性基含有有機高分子化合物で被覆された複合粒子を含有するものである、それに基づく分散粒子は平均粒子径２００ｎｍ以下となる。
【００７７】
水性インクジェット用インキは、前記の様にして得た顔料の水性分散体、または顔料のマイクロカプセル（ＭＣ）水性分散体を含有するものであり、顔料の水性分散体、または顔料のマイクロカプセル（ＭＣ）水性分散体に、例えば、水溶性有機溶剤、水等を混合することで調製される。前記顔料組成物の濃度が高い顔料の水性分散体、または顔料のマイクロカプセル（ＭＣ）水性分散体を、質量換算で前記顔料組成物が１〜８％となる様にすることで、水性インクジェット用インキとすることが出来る。必要に応じて、界面活性剤、水溶性樹脂、防腐剤、粘度調整剤、ｐＨ調整剤、キレート化剤等を添加することもできる。
【００７８】
水性インクジェット用インキの調製に用いることのできる水溶性有機溶剤としては、例えば、メタノール、エタノール、１−プロパノール、２−プロパノール、２−メチル−１−プロパノール、１−ブタノール、２−メトキシエタノール、２−ブトキシエタノール、２−（２−メトキシエトキシ）エタノール、２−（２−ブトキシエトキシ）エタノール、２−［２−（２−メトキシエトキシ）エトキシ］エタノール、２−［２−（２−ブトキシエトキシ）エトキシ］エタノール等のアルコール類；１，２−エタンジオール、１，２−プロパンジオール、１，２−ブタンジオール、２，３−ブタンジオール、２，２'−オキシビスエタノール、２，２'−エチレンジオキシビス（エタノール）、チオジエタノール、グリセリン、１，２，６−ヘキサントリオール等の多価アルコール類；ジメチルホルムアミド、ジメチルアセトアミド、Ｎ−メチル−ピロリドン、１，３−ジメチル−２−イミダゾリジノン等のアミド類；アセトン、メチルエチルケトン、メチルｎ−ブチルケトン、メチルイソブチルケトン等のケトン類；テトラヒドロフラン、１，４−ジオキサン、１，２−ジメトキシエタン、１，２−ジエトキシエタン、２，２'−オキシビス（２−メトキシエタン）、２，２'−オキシビス（２−エトキシエタン）、２，２'−エチレンジオキシビス（２−メトキシエタン）、２，２'−エチレンジオキシビス（２−メトキシエタン）等のエーテル類が挙げられる。水性インクジェット用インキ中の水溶性有機溶剤の含有割合は、質量換算で５０％以下が好ましく、５〜４０％の範囲とすることが特に好ましい。
【００７９】
水性インクジェット用インキに添加しても良い界面活性剤は、アニオン性、カチオン性、両性イオン性、非イオン性のいずれでも良い。
【００８０】
このアニオン性界面活性剤としては、例えば、ステアリン酸ナトリウム、オレイン酸カリウム、半硬化牛脂脂肪酸ナトリウム、等の脂肪酸塩類；ドデシル硫酸ナトリウム、ドデシル硫酸トリ（２−ヒドロキシエチル）アンモニウム、オクタデシル硫酸ナトリウム等のアルキル硫酸エステル塩類；ノニルベンゼンスルホン酸ナトリウム、ドデシルベンゼンスルホン酸ナトリウム、オクタデシルベンゼンスルホン酸ナトリウム、ドデシルジフェニルエーテルジスルホン酸ナトリウム等のベンゼンスルホン酸塩類；ドデシルナフタレンスルホン酸ナトリウム、ナフタレンスルホン酸ホルマリン縮合物等のナフタレンスルホン酸塩類；スルホコハク酸ジドデシルナトリウム、スルホコハク酸ジオクタデシルナトリウム等のスルホコハク酸エステル塩類；ポリオキシエチレンドデシルエーテル硫酸ナトリウム、ポリオキシエチレンドデシルエーテル硫酸トリ（２−ヒドロキシエチル）アンモニウム、ポリオキシエチレンオクタデシルエーテル硫酸ナトリウム、ポリオキシエチレンドデシルフェニルエーテル硫酸ナトリウム等のポリオキシエチレン硫酸エステル塩類；ドデシルリン酸カリウム、オクタデシルリン酸ナトリウム等のリン酸エステル塩類等が挙げられる。
【００８１】
カチオン性界面活性剤としては、例えば、酢酸オクタデシルアンモニウム、ヤシ油アミン酢酸塩等のアルキルアミン塩類；塩化ドデシルトリメチルアンモニウム、塩化オクタデシルトリメチルアンモニウム、塩化ジオクタデシルジメチルアンモニウム、塩化ドデシルベンジルジメチルアンモニウム等の第４級アンモニウム塩類が挙げられる。
【００８２】
両性イオン性活性剤としては、例えば、ドデシルベタイン、オクタデシルベタイン等のアルキルベタイン類；ドデシルジメチルアミンオキシド等のアミンオキシド類等が挙げられる。
【００８３】
非イオン性界面活性剤としては、例えば、ポリオキシエチレンドデシルエーテル、ポリオキシエチレンヘキサデシルエーテル、ポリオキシエチレンオクタデシルエーテル、ポリオキシエチレン（９−オクタデセニル）エーテル等のポリオキシエチレンアルキルエーテル類；ポリオキシエチレンオクチルフェニルエーテル、ポリオキシエチレンノニルフェニルエーテル等のポリオキシエチレンフェニルエーテル類；ポリ酸化エチレン、コ−ポリ酸化エチレン酸化プロピレン等のオキシラン重合体類；ソルビタンドデカン酸エステル、ソルビタンヘキサデカン酸エステル、ソルビタンオクタデカン酸エステル、ソルビタン（９−オクタデセン酸）エステル、ソルビタン（９−オクタデセン酸）トリエステル、ポリオキシエチレンソルビタンドデカン酸エステル、ポリオキシエチレンソルビタンヘキサデカン酸エステル、ポリオキシエチレンソルビタンオクタデカン酸エステル、ポリオキシエチレンソルビタンオクタデカン酸トリエステル、ポリオキシエチレンソルビタン（９−オクタデセン酸）エステル、ポリオキシエチレンソルビタン（９−オクタデセン酸）トリエステル等のソルビタン脂肪酸エステル類；ポリオキシエチレンソルビトール（９−オクタデセン酸）テトラエステル等のソルビトール脂肪酸エステル類；グリセリンオクタデカン酸エステル、グリセリン（９−オクタデセン酸）エステル等のグリセリン脂肪酸エステル類が挙げられる。これらの非イオン性界面活性剤の中でもＨＬＢが１４以上のものが特に好ましい。
【００８４】
水性インクジェット用インキに添加されても良い水溶性樹脂としては、例えば、にかわ、ゼラチン、カゼイン、アルブミン、アラビアゴム、フィッシュグリュー、アルギン酸、メチルセルロース、カルボキシメチルセルロース、ヒドロキシエチルセルロース、ポリ酸化エチレン、ポリビニルアルコール、ポリアクリルアミド、ポリアクリル酸、ポリビニルエーテル、ポリビニルピロリドン、スチレン−マレイン酸共重合体、スチレン−アクリル酸共重合体、アクリル酸エステル−アクリル酸共重合体等が挙げられる。
【００８５】
水溶性樹脂は、定着性や粘度調節、速乾性を上げる目的で、必要に応じて使用されるものであり、水性インクジェット用インキに使用する場合のインキ中の水溶性樹脂の含有割合は、質量換算で０〜３０％が好ましく、０〜２０％が特に好ましい。
【実施例】
【００８６】
以下、実施例及び比較例を用いて本発明を更に詳細に説明する。以下の実施例及び比較例において特に断りの無い限り、「％」は「質量％」を表すものとする。
【００８７】
＜顔料の合成＞
（製造例１）
３，３’−ジクロロベンジジン二塩酸塩（固形分１００％）５５０部（２．１７４モル）を水１５００部中に撹拌下投入し、同時に３５％塩酸６８０部を仕込んだ。氷と水で、温度０度以下、かつ内容物が十分に攪拌されるように液量を調整した。４０％亜硝酸ソーダ７６９部を投入し、テトラゾ化した。過剰の亜硝酸をスルファミン酸を用いて消失させた後、濾過することによりテトラゾニウム塩を含有する溶液を得た（ジアゾ成分の水溶液）。
【００８８】
別にカップラーとしてアセト酢酸−ｏ−トルイダイド８９０部を７０００部の水中に分散させ、２０％苛性ソーダで溶解し、溶液を得た（カップラー成分の水溶液）。この水溶液に８０％酢酸を水で希釈しながら仕込み、ｐＨを弱酸性に調整した後、温度０℃から５℃にて、前記ジアゾ成分の水溶液を滴下し、カップリング反応を行い、ピグメントイエロー１４のみからなる顔料組成物１のスラリーを得た。
【００８９】
（製造例２）
カップラー成分としてアセト酢酸−ｍ−キシリダイド８１０部、アセト酢酸ベンゼンスルホン酸のカリウム塩２０７部を用いた以外は、製造例１と同様にしてカップリング反応を行い、ピグメントイエロー１３と一般式（Ｉ−２）で表される化合物からなる顔料組成物２のスラリーを得た。
【００９０】
（製造例３）
カップラー成分としてアセト酢酸−ｏ−トルイダイド７５５部、アセト酢酸ベンゼンスルホン酸のカリウム塩２０７部を用いた以外は、製造例１と同様にしてカップリング反応を行い、ピグメントイエロー１４とそのスルホン酸誘導体からなる顔料組成物３のスラリーを得た。
【００９１】
（製造例４）
顔料組成物１のスラリー全量に対し、顔料組成物２のスラリーを顔料重量比率で９２：８になるように混合した後、ｐＨを中性に調整し、ポリオキシエチレンアルキルエーテル系の界面活性剤を７５部添加し、さらに７．０部の塩化アルミニウムを添加した。昇温し、８０℃で６０分間の保温を行った後、濾過、水洗浄した顔料ウェットケーキを分離した。単離した顔料ウェットケーキを１１０℃で乾燥し、乾燥したランプを粉砕し、黄色の顔料組成物４の粉末を得た。
【００９２】
（製造例５）
顔料組成物２のスラリーの代わりに顔料組成物３のスラリーを用いた以外は、製造例４と同様にして、黄色の顔料組成物５の粉末を得た。
【００９３】
（製造例６）
顔料組成物１のスラリーのみを用い、ポリオキシエチレンアルキルエーテル系の界面活性剤を６９部に減らし、塩化アルミニウムを使用しないこと以外は、製造例４と同様にして、黄色の顔料組成物６の粉末を得た。
【００９４】
（製造例７）
顔料組成物１のスラリーのみを用い、ポリオキシエチレンアルキルエーテル系の活性剤を使用しないこと以外は、製造例６と同様にして、黄色の顔料組成物７の粉末を得た。
【００９５】
得られた黄色の顔料組成物４，５，６，７を用いて、以下に示す顔料の水性分散体の作製方法、および顔料のマイクロカプセル水性分散体の作製方法および水性インクジェット用インキの作製方法により、顔料の水性インクジェット用インキを作製し、貯蔵安定性試験、その他市販のプリンターを用いた印字試験を実施した。
【００９６】
＜顔料の水性分散体の作製方法＞
製造例４〜７で得られた顔料組成物３６０部と、酸価１６７のスチレン−（メタ）アクリル酸系共重合体（不揮発分４５％）１６０部、２５％水酸化ナトリウム水溶液４９部、イソプロピルアルコール１１０部、イオン交換水６７０部を混合し、ディスパーマットで攪拌した。得られたスラリーの不揮発分が３０％になるようにイオン交換水を添加し、直径０．３ｍｍのジルコニアビーズを充填した分散装置（ＳＣミルＳＣ１００／３２型、三井鉱山（株）製）で分散した。分散条件は、顔料の平均粒径が、水性インクジェット用の顔料の水性分散体にて一般的に求められる平均粒径（１５０〜１７０ｎｍ程度）になるように適宜調製した。分散スラリーから溶剤を留去後、顔料の水性分散体１〜４を得た。
【００９７】
＜顔料のマイクロカプセル（ＭＣ）水性分散体の作成＞
製造例４〜７で得られた顔料組成物３６０部と、酸価１６７のスチレン−（メタ）アクリル酸系共重合体（不揮発分４５％）１６０部、２５％水酸化ナトリウム水溶液４９部、イソプロピルアルコール１１０部、イオン交換水６７０部を混合し、ディスパーマットで攪拌した。得られたスラリーの不揮発分が３０％になるようにイオン交換水を添加し、直径０．３ｍｍのジルコニアビーズを充填した分散装置（ＳＣミルＳＣ１００／３２型、三井鉱山（株）製）で分散した。分散条件は、顔料の平均粒径が、水性インクジェット用の顔料の水性分散体にて一般的に求められる平均粒径（１５０〜１７０ｎｍ程度）になるように適宜調製した。分散スラリーから溶剤を留去後、顔料の水性分散体１〜４を得た。
【００９８】
分散スラリーから溶剤を留去し、２％塩酸を滴下して樹脂を析出させた後、固形分を濾過・水洗することでウェットケーキを得た。得られたウェットケーキを分散条件下、２５％水酸化カリウム水溶液を加えてｐＨ９．０に調整し、さらにイオン交換水を加えて不揮発分２３％の顔料のマイクロカプセル化水性分散体１〜４を得た。
【００９９】
＜水性インクジェット用インキの調製＞
得られた顔料の水性分散体または顔料のマイクロカプセル化水性分散体を用いて、顔料換算で１０．０部の顔料分散体組成物を調製した。組成は次の通り。
【０１００】
・顔料の水性分散体  顔料換算で１０．０部になる量
・プロキセルＧＬＸ（Ｓ）  ０．２部
・イオン交換水  残部
次いで、得られた顔料分散体組成物を用いて、水性インクジェット用インキを調製した。組成は次の通り。
【０１０１】
・顔料分散体組成物  顔料換算で４．０部になる量
・テトラエチレングリコールモノブチルエーテル  ５．０部
・サーフィノール４６５（エアプロダクツ社製）  １．０部
・グリセリン  １２．５部
・イオン交換水  残部
【０１０２】
上記方法にて調製した水性インクジェット用インキを用いて、各種試験、測定を行った。
【０１０３】
（実施例１）
顔料の水性分散体１を用い、上述の方法にて水性インクジェット用インキ１を得た。
【０１０４】
（比較例１）
顔料の水性分散体２を用い、上述の方法にて水性インクジェット用インキ２を得た。
【０１０５】
（比較例２）
顔料の水性分散体３を用い、上述の方法にて水性インクジェット用インキ３を得た。
【０１０６】
（比較例３）
顔料の水性分散体４を用い、上述の方法にて水性インクジェット用インキ４を得た。
【０１０７】
（実施例２）
顔料のマイクロカプセル化水性分散体１を用い、上述の方法にて水性インクジェット用インキ５を得た。
【０１０８】
（比較例４）
顔料のマイクロカプセル化水性分散体２を用い、上述の方法にて水性インクジェット用インキ６を得た。
【０１０９】
（比較例５）
顔料のマイクロカプセル化水性分散体３を用い、上述の方法にて水性インクジェット用インキ７を得た。
【０１１０】
（比較例６）
顔料のマイクロカプセル化水性分散体４を用い、上述の方法にて水性インクジェット用インキ８を得た。
【０１１１】
得られた水性インクジェット用インキ１〜８を用い、促進貯蔵安定性試験を実施した。また、市販のインクジェットプリンターのカートリッジに充填し、写真用紙を用い、印刷試験を実施した。得られた印刷画像について、測色計を用いて色差の測定を実施した。
【０１１２】
（促進貯蔵安定性試験）
得られた各水性インクジェット用インキを７０℃の恒温槽で５日間貯蔵した。
【０１１３】
（粒径変化評価）
促進貯蔵安定性試験前後のインキを濃厚系アナライザー（ＦＰＡＲ−１０００型、大塚電子社製）で測定し、促進貯蔵安定性試験前後の平均粒径を比較した。
【０１１４】
（粘度変化測定）
促進貯蔵安定性試験前後のインキをＲ型粘度計（ＴＶＥ−２５型、東機産業製）で測定し、促進貯蔵安定性試験前後の粘度を比較した。
【０１１５】
（色相変化評価）
促進貯蔵安定性試験前後のインキを市販のインクジェットプリンタ（ＥＭ−９３０Ｃ、セイコーエプソン（株）製）のカートリッジに充填した。メディアは写真用紙（ＧＬ−１０１、キヤノン（株）製）を用いて印字した。得られた印字物を分光光度計（ＳｐｅｃｔｒｏＥｙｅ、Ｘ−Ｒｉｔｅ社製）を使用して測色を行い、促進貯蔵安定性試験前インキの印字物を基準とした色差（ΔＥ＊ａｂ）を求めた。
【０１１６】
評価は平均粒径、粘度、色差に着目し、促進貯蔵安定性試験前後の変化が少ない場合に良好であると判断した。「顔料の水性分散体」からインクジェット用インキを得た場合の評価結果を表１に示す。また、「顔料のＭＣ水性分散体」からインクジェット用インキを得た場合の評価結果を表２に示す。表１及び表２から明らかなように、実施例１及び実施例２では優れた貯蔵安定性が示されているのに対し、比較例１〜６はいずれも良好な貯蔵安定性を示さなかった。
【０１１７】
【表１】
2020100685.tif 000008
【０１１８】
【表２】
2020100685.tif 000009